(57)【要約】【課題】従来のオフセット印刷適性を維持し、多色印刷後、オンデマンド方式による高速インクジェット印刷システムに適用した場合にも、水性インクの裏ヌケが発生せず、高い印字濃度を呈する極薄ないしは６０ｇ／ｍ２未満のオフセット印刷用塗工紙を提供する。【解決手段】基紙の両面に顔料とバインダーを主成分とする塗工液を塗工して塗工層を設けた坪量４０〜５５ｇ／ｍ２の印刷用塗工紙において、ＪＩＳ  Ｋ  ３８３２「精密ろ過膜エレメントおよびモジュールのバブルポイント試験方法」に準じて測定したバブルポイント値から求めた最大細孔径が１〜１０μｍ、表面張力４５ｍＮ／ｍの液体との接触時間０．１秒における接触角が５５〜７０度の基紙に、塗工層が片面あたり５．５〜１０ｇ／ｍ２形成されてなることを特徴とするオフセット印刷用塗工紙。【特許請求の範囲】
【請求項１】
基紙の両面に顔料とバインダーを主成分とする塗工液を塗工して塗工層を設けた坪量４０〜５５ｇ／ｍ２の印刷用塗工紙において、ＪＩＳ  Ｋ  ３８３２「精密ろ過膜エレメントおよびモジュールのバブルポイント試験方法」に準じて測定したバブルポイント値から求めた最大細孔径が１〜１０μｍ、表面張力４５ｍＮ／ｍの液体との接触時間０．１秒における接触角が５５〜７０度の基紙に、塗工層が片面あたり５．５〜１０ｇ／ｍ２形成されてなることを特徴とするオフセット印刷用塗工紙。
【請求項２】
基紙が、ショッパーろ水度５５°ＳＲ以上の製紙用パルプ繊維に填料とサイズ剤としてアルキルケテンダイマー系サイズ剤が内添されてなり、塗工層が塗工液をオンマシン塗工して設けたことを特徴とする請求項１に記載のオフセット印刷用塗工紙。
【請求項３】
塗工層が、顔料１００質量部あたりバインダー１０〜３０質量部、バインダーの疎水性樹脂成分が顔料１００質量部あたり１０質量部以上、バインダーの疎水性樹脂成分と親水性樹脂成分の混合比が４５：５５〜７２：２８であることを特徴とする請求項１または２に記載のオフセット印刷用塗工紙。
【発明の詳細な説明】
【技術分野】
【０００１】
本発明は、６０ｇ／ｍ２未満の印刷用塗工紙に関するものであり、詳しくは、フルカラーのオフセット印刷後に高速インクジェット印刷システムに適用されるオフセット印刷用塗工紙に関する。
【背景技術】
【０００２】
近年、記録方式としてインクジェット印刷方式が商業印刷にも普及してきている。インクジェット記録方式では、プリンタのノズルから紙などの記録媒体に向けてインクの微小液滴を高速に飛翔させ、記録面に付着させて画像や文字等の記録を行うため、記録媒体も、このような記録方式に適したものが開発されている。更には、オンデマンド方式による高速インクジェット印刷システムも開発され、品質面や効率面の向上により、今後益々の成長が予測されている。
【０００３】
従来のオフセット印刷用紙分野においても、近年の国民的な環境保護意識の高まりによる省資源化の要求や、ダイレクトメール、カタログ販売などの増加、出版物の増刷ないし増ページ化などに伴う印刷業界、出版業界の省資源化と低コスト化の要求が強い用途のオフセット印刷用紙については、軽量化が一気に進みつつあり、６０ｇ／ｍ２未満のオフセット印刷用紙が注目されている。
【０００４】
一般に、坪量が２５〜６０ｇ／ｍ２程度の印刷用紙としては、表面サイズ処理された普通紙（非塗工紙）や表面に両面で１２ｇ／ｍ２前後顔料塗工された塗工紙（微塗工紙や上質ベースの超軽量コート紙など）が使用されていた。
【０００５】
なお、印刷物に関しては、そのヴィジュアル化、高級化がますます要求される傾向にあり、６０ｇ／ｍ２未満の印刷用紙といえども、一般の印刷用紙なみのオフセット印刷適性が要求されており、用紙自体の平滑性や印刷光沢の要求に応えるため顔料とバインダーからなる塗工層の設けられた印刷用紙が多く使用されている。
【０００６】
しかし、最近では上記インクジェット印刷を組み合わせた用途も多く見られるようになっている。例えば、フルカラーによる固定情報をオフセット印刷した後に、宛名や顧客の個人情報などの可変データをオンデマンド方式の高速インクジェット印刷システムを用いて印刷するものである。しかし、従来のフルカラーのオフセット印刷に、インクジェット印刷用の用紙をそのまま使用することはできなかった。
【０００７】
これは、従来のインクジェット記録方式用の印刷用紙にオフセット印刷すると、イ）インキのセットに時間が掛かる。ロ）平滑性に乏しく、画線部の光沢が不足する。ハ）多孔質であるために耐擦過性が劣り、オフセット印刷の際に表層が版に取られる。ニ）吸油性の高い顔料が塗工されており、オフセット印刷のインキ中のビヒクルのみを急激に吸収してしまうために、インキ中の顔料が転移し難い。ホ）カチオン化剤が添加されており、これがオフセット印刷の版の疎水部に親水性を持たせてしまい、インキの乳化が発生する。という問題があったため、これまではそれぞれの方式に適する印刷用紙が使い分けられていたが、両方式に適する印刷用紙が強く望まれている。
【０００８】
両方式に適する印刷用紙として基紙上にバインダー樹脂と微粒子シリカを主成分とするインク受理層を設けてなる印刷用紙やシリカを主体とした顔料とバインダーを含み、塗料を支持体上にオンマシンで塗工する印刷用紙が開示されている。
【特許文献１】特開２００１−３０１３１６号公報
【特許文献２】特開２００２−１２７５８７号公報
【０００９】
また、ブリストー法による吸収時間０．７秒の時のインク転移量が９．０ｍｌ/ｍ２以上であり、塗工層を形成する顔料として軽質炭酸カルシウムを３０質量％以上含有する印刷用塗工紙が開示されている。
【特許文献３】特開２００２−１３８３９１号公報
【００１０】
しかし、これら両方式に適する印刷用紙は、坪量が１００ｇ／ｍ２以上の厚口のコート紙に限られており、前記のような坪量が６０ｇ／ｍ２未満の印刷用紙はないのが現状であった。
【発明の開示】
【発明が解決しようとする課題】
【００１１】
オフセット印刷用塗工紙は、油性のオフセット印刷用インキによる印刷を念頭に設計するため、インクジェット印刷における水性インクの浸透に対する耐性は全く考慮されていない。したがって、通常のオフセット印刷用塗工紙にインクジェット印刷を行うと水性インクは紙の内部に容易に浸透することとなる。特に、超軽量コート紙のように６０ｇ／ｍ２未満の印刷用塗工紙は、厚さがより薄くなるため紙の内部に浸透した水性インクが容易に裏面に達し、インクの裏ヌケが発生し易くなる。
【００１２】
市販の超軽量コート紙５種、微塗工紙２種について、実際に、汎用のインクジェットプリンタ（エプソン製、商品名カラリオＰＭ−７７０Ｃ）を用いて、ＯＨＰシート印刷用モードにおけるインクジェット印刷適性を評価したところ、表１に示したように超軽量コート紙、微塗工紙ともいずれも印字適性は乏しいものであった。なお、表１には透気抵抗度、ステキヒトサイズ度、表面張力４５ｍＮ／ｍの液体との表面接触角など紙の物性も示した。ドット形状にやや差は見られたが、ドット形状の差と紙の物性の間に関連性は見出せなかった。インクの裏ヌケについては、乾燥装置を備えたオンデマンド方式の印刷システムとは異なるためサンプル間の相対評価とせざるを得なかったが、印字直後に裏ヌケが発生していずれも不満足なレベルであった。透気抵抗度、ステキヒトサイズ度、表面接触角など紙の物性との関係では、ステキヒトサイズ度よりも透気抵抗度が高くなるほど裏ヌケが軽減される傾向がうかがえた。このように、６０ｇ／ｍ２未満の印刷用塗工紙である超軽量コート紙、微塗工紙は、水性インクの印字適性も含め、水性インクの裏ヌケ防止策は考慮されておらず、オフセット印刷後の高速インクジェット印刷システムに適用できるものはなかった。
【００１３】
なお、６０ｇ／ｍ２未満の前記印刷用塗工紙は、製造コスト面で安価なことが望まれており、オンデマンド（インクジェット）印刷に対応可能な６０ｇ／ｍ２未満の印刷用塗工紙も、大幅な処方の変更や特殊な加工手段などを用いずに従来の製造方法で製造されることが好ましい。
【００１４】
従って、本発明の課題は、現在の製造方法を大きく変更せずに従来のオフセット印刷適性を維持し、多色印刷後、オンデマンド方式のインクジェット印刷システムに適用した場合にも、水性インクの裏ヌケが発生せず、高い印字濃度を呈する６０ｇ／ｍ２未満のオフセット印刷用塗工紙を提供することにある。
【課題を解決するための手段】
【００１５】
上記の課題について検討を進める際に、本発明者らは、塗工紙の透気抵抗度やサイズ度よりも、塗工前の基紙の貫通孔の大きさとサイズ剤の添加量によって異なってくる基紙の表面接触角に着目した。
【００１６】
本発明者らは、鋭意検討した結果、製紙用パルプ繊維の叩解度が特定の範囲内にあるとき、基紙の貫通孔の大きさの指標である最大細孔径が一定以下になり、さらに、表面接触角が特定の範囲内にある基紙に設けられた塗工層が特定の塗布量範囲にあるとき、高速インクジェット印刷システムにおける水性インクの裏ヌケが解消されるとともに高い印字適性を示すことを見いだし本発明に到達した。
【００１７】
請求項１の発明は、基紙の両面に顔料とバインダーを主成分とする塗工液を塗工して塗工層を設けた坪量４０〜５５ｇ／ｍ２の印刷用塗工紙において、ＪＩＳ  Ｋ  ３８３２「精密ろ過膜エレメントおよびモジュールのバブルポイント試験方法」に準じて測定したバブルポイント値から求めた最大細孔径が１〜１０μｍ、表面張力４５ｍＮ／ｍの液体との接触時間０．１秒における接触角が５５〜７０度の基紙に、塗工層が片面あたり５．５〜１０ｇ／ｍ２形成されてなることを特徴とするオフセット印刷用塗工紙である。
【００１８】
最大細孔径とは、ＪＩＳ  Ｋ３９３２「精密ろ過膜エレメント及びモジュールのバブルポイント試験方法」に準じて測定したバブルポイント値Ｐ（（ｋＰａ）：最初の泡が発生したときの圧力）を用いて式（１）から求めた細孔直径ｄをいうものであり、測定器としては、Ｐｏｒｏｕｓ  Ｍａｔｅｒｉａｌｓ社製パームポロメーターＣＳＦ−１１００Ａが挙げられる。
ｄ＝（４ｃｏｓφＢγ）／Ｐ                                （１）
φ：接触角、Ｂ：キャピラリー定数、γ：液体の表面張力
即ち、最大細孔径は、シートを泡が通過することができる孔径を測定するものであり、シートの最大の貫通孔を測定する方法として適している。
【００１９】
請求項２の発明は、基紙が、ショッパーろ水度５５°ＳＲ以上の製紙用パルプ繊維に填料とサイズ剤としてアルキルケテンダイマー系サイズ剤が内添されてなり、塗工層が塗工液をオンマシン塗工して設けたことを特徴とする請求項１に記載のオフセット印刷用塗工紙である。
【００２０】
請求項３の発明は、塗工層が、顔料１００質量部あたりバインダー１０〜３０質量部、バインダーの疎水性樹脂成分が顔料１００質量部あたり１０質量部以上、バインダーの疎水性樹脂成分と親水性樹脂成分の混合比が４５：５５〜７２：２８であることを特徴とする請求項１または２に記載のオフセット印刷用塗工紙である。
【発明の効果】
【００２１】
本発明のオフセット印刷用塗工紙は、従来の超軽量コート紙よりやや厚い塗工層範囲にシフトするため、オフセット印刷適性が向上し、固定情報をフルカラーでオフセット印刷した後に、宛名や顧客の個人情報などの可変データをオンデマンド方式の高速インクジェット印刷システムなどで印刷した場合にも、低坪量であるにもかかわらず、水性インクが裏ヌケせず、かつ良好な印刷結果が得られる。従って本発明によってオンデマンド印刷システムにおけるインクジェット印刷適性を有し、フルカラー印刷が可能な６０ｇ／ｍ２未満のオフセット印刷用塗工紙が提供される。
【００２２】
さらに本発明によれば、上記６０ｇ／ｍ２未満のオフセット印刷用塗工紙を従来の製造方法を大きく変更することなく製造できるので効率よく製造できる。
【発明を実施するための最良の形態】
【００２３】
本発明のオフセット印刷用塗工紙の坪量は、省資源化や、ダイレクトメールなどの用途における郵送料金の削減などの要望を満足し、かつ十分な情報量を確保する観点から坪量は４０〜５５ｇ／ｍ２に限定される。好ましくは、坪量４５〜５５ｇ／ｍ２である。坪量が４０ｇ／ｍ２より低いと本発明によっても水性インクの裏ヌケを防止することは困難となり好ましくない。
【００２４】
本発明のオフセット印刷用塗工紙は、片面あたり５．５〜１０．０ｇ／ｍ２、好ましくは６．０〜９．０ｇ／ｍ２の塗工層を基紙の表面に形成するが、塗工前の基紙が以下に示す構成であることが望ましい。
【００２５】
本発明のオフセット印刷用塗工紙の基紙に使用されるパルプは、ＮＢＫＰ、ＬＢＫＰなどの化学パルプ、麻、ケナフ、竹などの非木材パルプ、更には古紙パルプなどを混合して使用することができる。好ましくはＮＢＫＰ、ＬＢＫＰを単独あるいは混合して使用される。
【００２６】
パルプの叩解度は、基紙の貫通孔の大きさ、透気抵抗度に関係するため特に重要である。ろ水度５５°ＳＲ以上のパルプを用いると、後述する最大細孔径が１０μｍを超えるような大きな貫通孔（ピンホール）の存在しない適切な透気抵抗度を有する基紙を製造することができ、塗工後に好適な透気抵抗度を与える。ろ水度の上限は特に限定されるものではないが、基紙の抄紙性を考慮すると７５°ＳＲ以下が好ましい。従って、本発明の基紙に用いるパルプの叩解度の範囲は、ショッパーろ水度５５〜７５°ＳＲが好ましく、６０〜７５°ＳＲがより好ましい。
【００２７】
フルカラーのオフセット印刷用紙は、通常、不透明度８０％以上の高い不透明性が求められており、本発明における基紙も不透明度７０〜８０％であることが好ましい。そのため基紙にはパルプと混合して填料が内添されており、内添された填料は、パルプ繊維間の空隙を埋めて貫通孔を小さくするため裏ヌケの発生を防止する効果もある。填料は種類、形状によって限定されるものではなく、炭酸カルシウム、カオリン、二酸化チタンなどを単独又は混合して使用することができる。本発明においては、炭酸カルシウムと二酸化チタンを混合して使用するのが好ましく、内添量は基紙質量に対して１０〜３０質量％が好ましく、１５〜２５質量％がより好ましい。１０質量％未満では、オフセット印刷用紙およびインクジェット印刷用紙に求められる不透明性を十分満足することができないだけでなく、繊維間の空隙を埋めて貫通孔を小さくする効果も期待できない。３０質量％を超えると紙のこわさや強度が弱くなり好ましくない。
【００２８】
基紙の表面張力４５ｍＮ／ｍの液体との接触時間０．１秒における表面接触角は、５０〜７０度が好ましく、５５〜７０度がより好ましい。表面接触角が５０度以上であれば、オフセット印刷用塗工紙にインクジェット印刷した際に、塗工層に浸透した水性インクが基紙の内部まで浸透するのを基紙の表面付近で阻止できるため、裏ヌケの発生を防止でき好ましいが、表面接触角５０度未満では、水性インクが基紙の内部まで浸透するのを阻止できないため裏ヌケが発生しやすくなる。７０度を越えるような表面接触角は必要なく、コストアップにもなり好ましくない。基紙に内添または外添されるサイズ剤については、表面張力４５ｍＮ／ｍの液体との接触時間０．１秒における表面接触角５０〜７０度が得られる限り、アルキルケテンダイマー系、スチレンアクリル系、スチレン系など、特に限定されないで使用できる。また、内添と外添を併用することも可能である。サイズ剤を内添して、塗工層をオンマシン塗工して設ける工程が製造コストの点で最も好ましく、その場合、塗工層の接着強度の面から、サイズ性の発現が遅い遅効性のサイズ剤が好ましく、通常、アルキルケテンダイマー系サイズ剤が使用される。その内添量は、基紙の坪量３０ｇ／ｍ２のとき、ステキヒトサイズ度として３．５秒以上を目安として調節する。塗工して得られるオフセット印刷用塗工紙のステキヒトサイズ度は、坪量が４５〜５０ｇ／ｍ２の場合、５〜１０秒である。
【００２９】
その他基紙には、抄紙工程で用いられる紙力増強剤、湿潤紙力増強剤、定着剤、着色剤、増白剤、歩留り向上剤、消泡剤、ｐＨ調整剤などを必要に応じて組み合わせて使用することができる。
【００３０】
基紙の製造には、一般的な長網抄紙機が好ましく用いられ、特に表裏差が小さくなるツインワイヤー式ないしはオントップ式長網抄紙機が好ましい。
【００３１】
その抄紙工程で得られる基紙の貫通孔の大きさを、最大細孔径として表すと、本発明における基紙の最大細孔径は１０μｍ以下が好ましく、８．５μｍ以下がより好ましい。最大細孔径は基紙坪量が増すほど、パルプの叩解処理が進むほど小さくなり、水性インクの裏ヌケを防止しやすくなる。最大細孔径の下限は特に限定されるものではないが、本発明のオフセット印刷用塗工紙における基紙の最大細孔径の範囲は、１〜１０μｍが好ましく、より好ましくは、１〜８．５μｍである。
【００３２】
最大細孔径を１０μｍ以下とするときの透気抵抗度の目安は、５５ｓ以上が好ましく、６０ｓ以上がより好ましい。上限は特に限定されるものではないが、抄紙性を考慮すると２５０ｓ以下が好ましい。ちなみに、ショッパーろ水度３０〜４０°ＳＲ（４３０〜３１０ＣＳＦ）に叩解されたパルプに同様に填料を内添して抄紙した原紙の最大細孔径は２０〜３０μｍを示す。叩解処理を進め、ショッパーろ水度７２°ＳＲ（約６５ＣＳＦ）のパルプを用いたとき、透気抵抗度２２０ｓ、最大細孔径は１．０８μｍを示した。
【００３３】
以上から、高叩解されたパルプ繊維に填料、サイズ剤の内添された基紙は、最大細孔径が小さく、且つ発現したサイズ性によって水性インクの浸透に対する高い抵抗性を有するため、このような基紙に塗布して得られるオフセット印刷用塗工紙は、オンデマンド方式の高速インクジェット印刷システムにおける水性インクの裏ヌケを防止できるようになる。
【００３４】
基紙の配合例の一例として、ＮＢＫＰ４０質量％とＬＢＫＰ６０質量％をショッパーろ水度で６５°ＳＲに叩解した後、填料として沈降性炭酸カルシウム１３質量％と二酸化チタン２質量％、サイズ剤としてアルキルケテンダイマー系サイズ剤を対パルプ１質量％、さらに少量のカチオン澱粉を内添した紙料が挙げられる。この紙料を用い、オントップ式長網抄紙機で所定の坪量に抄紙することによって本発明のオフセット塗工紙用の基紙が得られる。
【００３５】
得られた基紙の両面に顔料とバインダーを主成分とする塗工液を塗布して本発明のオフセット印刷用塗工紙を製造する。塗工液の組成については、通常の超軽量コート紙や微塗工紙の製造に用いられる標準的な構成の塗工液を使用することができる。塗工方式も、特に限定されるものではなく、通常のゲートロールコーター、ブレードコーターを用いて塗布できる。
【００３６】
塗工量は、片面あたり５．５〜１０ｇ／ｍ２が好ましく、６．０〜９．０ｇ／ｍ２がより好ましい。片面５．５ｇ／ｍ２に満たないと、基紙の表面を被覆する塗工層に厚さのバラツキが大きかったり、完全に被覆しきれなかったりするためか、インクジェット印刷における水性インクの受理性のバラツキが大きく、フェザリングやブリーディングによる印字の濃度ムラが生じ易く好ましくない。オフセット印刷においてもインクの受理性のバラツキが生じ、印刷品質の低下を引き起こすおそれが生じ好ましくない。
【００３７】
一方、片面１０ｇ／ｍ２を超えると、オフセット印刷においてはさらに良好な印刷品質を得られるものの基紙の坪量を薄くしなければならず、紙のこわさが弱くなり好ましくない。また、インクジェット印刷の水性インクの沈み込みにより塗工層表面に止まるインク量が少なくなり、印字濃度の低下を引き起こすおそれが生じ好ましくない。
【００３８】
塗工液組成については前述のように一般的な構成の広い範囲のものが使用可能である。塗工液に用いられる顔料は、通常のオフセット印刷用塗工紙に用いられる吸油量２０〜５０ｍｌ／１００ｇのものが主に使用される。吸油量５０ｍｌ／１００ｇを越え、特に１００ｍｌ／１００ｇ前後の顔料、例えば、塗工タイプのインクジェット用紙の塗工層に用いられるような、高い吸油度を有するある種の炭酸カルシウムやシリカ、アルミナのような顔料が全体の３０％を越えるとグロスタイプのオフセット印刷用途に適した印刷品質は得にくくなる。使用可能な顔料の種類としては、種々のグレードの塗工用カオリン、軽質および重質炭酸カルシウム、水酸化アルミニウム、二酸化チタンなどである。カオリンおよび炭酸カルシウムの組み合わせは、オフセット印刷適性の高い顔料として最も一般的に用いられ、生産効率等を踏まえると特に好ましい。なお、オフセット印刷におけるインクセット性と印刷光沢を向上させる目的で、吸油量５０ｍｌ／１００ｇ以上の顔料、例えば、デラミネートカオリン、プラスチックピグメントなどを顔料全体の１５％以内で使用するのは、通常の印刷用塗工紙の製造において一般的に行われており、本発明にとっても好ましい構成の１つである。
【００３９】
塗工層に用いるバインダーとしては、スチレン−ブタジエン系、スチレン−アクリル系、アクリル系、酢酸ビニル−アクリル系、エチレン−酢酸ビニル系などの各種ラテックスや、ポリビニルアルコールなどの合成バインダー、エステル化澱粉、酸化澱粉など各種澱粉やカゼイン、ゼラチンなどの天然系バインダー、ＣＭＣなどのセルロース誘導体の１種以上を適宜選択して使用することができる。これらバインダーは顔料１００質量部あたり１０〜３０質量部、より好ましくは１５〜２５質量部の範囲で使用される。本発明においては疎水性樹脂成分を顔料１００質量部あたり１０質量部以上配合することが好ましい。疎水性樹脂成分の配合量が１０質量部未満では、オフセット印刷において表面強度の不足によるパイリングが発生し易くなり好ましくない。但し、バインダー中の疎水性樹脂成分の比率が７２質量％を越えると、水性インクの吸収が遅くなり印刷汚れが生じやすくなり、できればこれを避ける方が好ましい。従って、スチレン−ブタジエン系ラテックスのような疎水性樹脂成分とリン酸エステル化澱粉のような親水性樹脂成分を４５：５５〜７２：２８の比率で混合して用いるとより好ましい。
【００４０】
更にこの塗工層には、粘度調節剤、保水剤、滑剤、ｐＨ調節剤、界面活性剤、印刷適性向上剤、耐水化剤、サイズ剤、蛍光増白剤、着色剤、分散剤、消泡剤、香料など、各種助剤を必要に応じて添加することができる。
【００４１】
本発明では、基紙の両面に顔料とバインダーを主成分とする塗工液が塗布され、片面あたり５．５〜１０ｇ／ｍ２の塗工層が形成される。塗工液の塗布は、製造コストの点でオンマシンコートが好ましいが、オフマシンコートも可能である。
【００４２】
基紙に直接オンマシン塗工する場合、基紙のサイズ性が完全に発現する前に基紙表面に塗工層が設けられると、基紙に塗工液、特にバインダー成分が部分的に浸透するため、その疎水性樹脂成分が水性インクの浸透を抑制して裏ヌケ防止に効果があり好ましい。
【００４３】
得られた塗工紙には、一般に知られるカレンダー加工装置、例えばスーパーカレンダー、ソフトニップカレンダー、グロスカレンダーなどによりグロスタイプあるいはマットタイプと、目的のオフセット印刷用途に合わせて表面の平滑化処理を行う。なお、カレンダー加工後の平滑度は、マットタイプの場合、５０〜２００秒、グロスタイプの場合、５００〜２０００秒である。
【００４４】
本発明のオフセット印刷用塗工紙は、坪量４０〜５５ｇ／ｍ２、表面張力４５ｍＮ／ｍの液体との接触時間０．１秒における表面接触角が５０〜６５度、透気抵抗度が１，８００〜１５，０００ｓの特性を有する。
【００４５】
本発明のオフセット印刷用塗工紙は、高いオフセット印刷適性を有し、固定情報をフルカラーでオフセット印刷した後に、可変情報をオンデマンド方式の高速インクジェット印刷システムなどで印刷した場合にも、低坪量であるにもかかわらず、水性インクが裏ヌケせず、かつ良好な印刷結果が得られる。従って本発明によってオンデマンド印刷システムにおけるインクジェット印刷適性を有し、多色印刷用の６０ｇ／ｍ２未満のオフセット印刷用塗工紙が提供される。さらに本発明によれば、かかる６０ｇ／ｍ２未満のオフセット印刷用塗工紙が、効率よく製造できる。
【００４６】
【表１】
2005256237.tif 000002
【００４７】
＜実験例１〜９＞
ＮＢＫＰ４０部とＬＢＫＰ６０部を叩解したショッパーろ水度６５°ＳＲのパルプ繊維スラリーに、パルプ繊維に対してカチオン澱粉（商品名マーメイドＣ−５０、敷島スターチ）０．５％、アルキルケテンダイマー（ＡＫＤ）系サイズ剤（商品名サイズパインＫ−９０３、荒川化学工業）１．０％および填料含有量として炭酸カルシウム１３％、二酸化チタン２％相当内添して抄紙用の紙料を調成した。この紙料を抄紙した坪量３０ｇ／ｍ２の基紙の両面に、塗液のバインダー比率を顔料１００部に対し２０部に固定した以下の塗液１、塗液２、塗液３を用いて、テスト用ブレードコーターで各々３水準の塗布量の塗工紙を製造し、テスト用スーパーカレンダーにより表面平滑化処理して印刷用塗工紙とした。
【００４８】
塗液の構成は、顔料として、１級カオリン（ＵＷ−９０、エンゲルハード社）８０部、軽質炭酸カルシウム（商品名ブリリアント１５、白石工業）２０部に、バインダー２０部の疎水性樹脂成分としてスチレン・ブタジエン（ＳＢＲ）系共重合ラテックス（Ｐ−２４０１Ｒ、日本エイアンドエル社）と親水性樹脂成分としてリン酸エステル化澱粉（ＳＫ−３０００、日本コーンスターチ社）の混合比率の異なるものを用い、ダスティング防止剤としてステアリン酸カルシウム、印刷適性向上剤として変性アミン樹脂、保水剤、蛍光染料等を添加した。
【００４９】
（塗液）                            塗液１  塗液２  塗液３  
１級カオリン                      ８０部  ８０部  ８０部
（ＵＷ−９０、エンゲルハード社）
軽質炭酸カルシウム                ２０部  ２０部  ２０部
（商品名ブリリアント１５、白石工業）
ＳＢＲ                              ６部  １１部  １５部
（Ｐ−２４０１Ｒ、日本エイアンドエル）
リン酸エステル化澱粉              １４部    ９部    ５部
（ＳＫ−３０００、日本コーンスターチ）
その他添加剤等を適量添加して固形分濃度６０％とした。
【００５０】
得られた塗工紙の物性、汎用インクジェットプリンタを用いた印刷評価およびオフセット印刷ウエット強度の評価としてＲＩテスターを用いた結果を表２に示した。インクジェットインクの裏ヌケおよびドットの形状にバインダーの疎水性樹脂樹脂成分と親水性樹脂成分の混合比が影響しており、親水性成分の比率が高いほど裏ヌケしにくく、ドット形状も良好になり、疎水性成分が高くなるほど裏ヌケも多くなり、ドット形状も劣化する傾向が確認された。また塗液によって得られるレベルは異なるものの塗布量が増加するほど裏ヌケしにくく、ドット形状も良好になる傾向がみられ、５．５ｇ／ｍ２未満ではいずれの塗液でも良好なインクジェット印刷適性が得られないことも明白となった。
【００５１】
オフセット印刷におけるウエット強度については、バインダーの疎水性樹脂成分が対顔料１０部以下の塗液１はどの塗布量でも劣り、オフセット印刷においてダスティングを引き起こす評価となった。従って、本発明の適切な塗液組成であるバインダーが顔料１００質量部あたり１０〜３０質量部、疎水性樹脂成分を顔料１００質量部あたり１０質量部以上配合し、バインダー中の疎水性樹脂成分と親水性樹脂成分の比率が４５：５５〜７２：２８の塗液が適切な塗布量範囲に塗布された実験例５、実験例６は、本発明のオフセット印刷用塗工紙として適していることが確認された。
【００５２】
【表２】
2005256237.tif 000003
【実施例】
【００５３】
以下に実施例を挙げて本発明を具体的に説明するが、これらの例に限定されるものではない。なお、実施例、比較例中の部および％はそれぞれ質量部、質量％を示す。また、塗布前の基紙、得られた印刷用塗工紙について以下に示すような評価法に基づいて測定した。
【００５４】
＜評価方法＞
（１）ステキヒトサイズ度：ＪＩＳ  Ｐ８１２２に基づいて測定した。
（２）透気抵抗度：ＪＡＰＡＮ  ＴＡＰＰＩ  Ｎｏ．５に基づいて測定した。
（３）最大細孔径：Ｐｏｒｏｕｓ  Ｍａｔｅｒｉａｌｓ社製パームポロメーターＣＳＦ−１１００Ａを用い、ＪＩＳ  Ｋ３９３２「精密ろ過膜エレメント及びモジュールのバブルポイント試験方法」に準じて測定したバブルポイント値Ｐ（（ｋＰａ）：最初の泡が発生したときの圧力）を用いて式（１）から求めた細孔直径ｄを最大細孔径（μｍ）とする。
ｄ＝（４ｃｏｓφＢγ）／Ｐ                                （１）
φ：接触角、Ｂ：キャピラリー定数、γ：液体の表面張力
（４）表面接触角：ＴＡＰＰＩ  Ｔ４５８ｏｍ−８４に基づき、ＦＩＢＲＯＤＡＴ１１００（ＦＩＢＲＯ  ｓｙｓｔｅｍ  ａｂ社製）を用いて、紙表面と表面張力４５ｍＮ／ｍの液体との接触時間０．１秒、０．５秒および１秒における接触角を測定した。
（５）オンデマンド印刷適性
１）水性インクの裏ヌケ：オンデマンドインクジェット印刷システム（サイテックスバーサ  マーク）における印刷条件、使用インク１０３６（黒）、印刷速度１５０ｍ／分で印刷したベタ印刷部の裏面裏ヌケ状況を目視判定した。判定基準は、◎：優（裏ヌケしない）、○：良（ほとんど抜けない…許容）、△：やや不良（ヌケる）、×：不良（ヌケが多い）
２）インクジェット印字濃度１：評価方法（５）におけるベタ印刷部および文字部の濃度を目視判定した。判定基準は、◎：濃い、○：やや薄い（許容）、△：やや不良、×：薄い
３）インクジェット印字品質：評価方法（５）における文字部およびベタ印刷部の印刷品質を目視判定した。判定基準は、◎：優、○：良（許容）、△：不良、×：著しく不良
（６）汎用プリンタ印刷適性
１）水性インクの裏ヌケ：エプソンインクジェットプリンタを用い、印刷条件として用紙種類：専用ＯＨＰシート、インク：黒、モード：推奨設定、３８ポイント（字体：Ｔｉｍｅｓ  Ｎｅｗ  Ｒｏｍａｎの半角太字）の“Ｐ”印字の裏面裏ヌケ状況を目視判定した。判定基準は、○：良、△：不良、×：かなり不良、××：著しく不良  の順に相対評価した。
２）インクジェットドット形状：評価方法（６）におけるドット形状を顕微鏡観察により目視判定した。判定基準は、◎：優、○：良、△：やや不良、×：不良
（７）オフセット印刷ウエット強度：ＲＩ印刷機（明製作所）を用い、湿し水ロールでサンプルに水分を付与した後、オフセット印刷用プロセスインキ（ＧＥＯＳ−Ｇ黄Ｓ、大日本インキ製）０．５ｍｌで印刷し、印刷面のピッキングの程度を目視判定した。判定基準は、◎：優、○：良（許容）、△：やや不良、×：不良
【００５５】
＜紙料の調成＞
（紙料１）ＮＢＫＰ４０部とＬＢＫＰ６０部を叩解したショッパーろ水度３５°ＳＲのパルプ繊維スラリーに、パルプ繊維に対してカチオン澱粉（商品名マーメイドＣ−５０、敷島スターチ）０．５％、アルキルケテンダイマー（ＡＫＤ）系サイズ剤（商品名サイズパインＫ−９０３、荒川化学工業）０．２５％および填料含有量として炭酸カルシウム１３％、二酸化チタン２％相当内添して抄紙用の紙料１を調成した。
（紙料２）パルプ繊維の叩解度をショッパーろ水度６５°ＳＲとし、填料含有量として炭酸カルシウム１０％と二酸化チタン２％相当に減らして内添した以外は紙料１と同様にして紙料２を調成した。
（紙料３）パルプ繊維の叩解度をショッパーろ水度６５°ＳＲとし、アルキルケテンダイマー系サイズ剤の添加量を０．５％に増量した以外は、紙料１と同様にして紙料３を調成した。
（紙料４）アルキルケテンダイマー系サイズ剤の添加量を１．０％に増量した以外は、紙料３と同様にして実験例で用いた紙料と同じ紙料４を調成した。
（紙料５）パルプ繊維の叩解度をショッパーろ水度５５°ＳＲとした以外は、紙料１と同様にして紙料５を調成した。
【００５６】
＜塗工液の調成＞  実験例の塗液と同様、顔料として１級カオリン（ＵＷ−９０、エンゲルハード社）、軽質炭酸カルシウム（商品名ブリリアント１５、白石工業）に、バインダーの疎水性樹脂成分としてスチレン・ブタジエン（ＳＢＲ）系共重合ラテックス（Ｐ−２４０１Ｒ、日本エイアンドエル社）、親水性樹脂成分としてリン酸エステル化澱粉（ＳＫ−３０００、日本コーンスターチ社）、その他塗工紙用各種添加剤には、ダスティング防止剤としてステアリン酸カルシウム、印刷適性向上剤として変性アミン樹脂、その他、保水剤、蛍光染料等が含まれる。
【００５７】
（塗工液１）
１級カオリン（ＵＷ−９０、エンゲルハード社）                          ８０部
軽質炭酸カルシウム（ブリリアント１５、白石工業）                      ２０部
ＳＢＲ（Ｐ−２４０１Ｒ、日本エイアンドエル）                          １０部
リン酸エステル化澱粉（ＳＫ−３０００、日本コーンスターチ）            １０部
その他塗工紙用各種添加剤を                                              適量
添加して固形分濃度６０％の塗工液１を調成した。
【００５８】
（塗工液２）
１級カオリン（ＵＷ−９０、エンゲルハード社）                          ８０部
軽質炭酸カルシウム（ブリリアント１５、白石工業）                      ２０部
ＳＢＲ（Ｐ−２４０１Ｒ、日本エイアンドエル）                          １０部
リン酸エステル化澱粉（ＳＫ−３０００、日本コーンスターチ）            １０部
アニオン系表面サイズ剤（ポリマロン１３０８、荒川化学工業）              １部
その他塗工紙用各種添加剤を                                              適量
添加して固形分濃度６０％の塗工液２を調成した。
【００５９】
＜比較例１＞
オントップ式長網抄紙機で紙料１を用いて抄紙した基紙の両面に、抄紙機乾燥ゾーンの中間に設けられているゲートロール塗工装置を用いて塗工液１を片面当たり４．５ｇ／ｍ２塗布して塗工紙を製造し、次に、スーパーカレンダーにより表面平滑化処理して印刷用塗工紙を製造した。塗布前の基紙および塗工紙の物性等を表３に示した。
【００６０】
＜比較例２＞
紙料２を抄紙した基紙を用いて、塗工液１の塗布量を各々Ｆ面１０ｇ／ｍ２、Ｗ面７ｇ／ｍ２に増量した以外は、比較例１と同様にして印刷用塗工紙を製造した。塗布前の基紙および塗工紙の物性等を表３に示した。
【００６１】
＜比較例３＞
紙料３を抄紙した基紙を用いて、塗工液１の片面当たりの塗布量を６．５ｇ／ｍ２に増量した以外は、比較例１と同様にして印刷用塗工紙を製造した。塗布前の基紙および塗工紙の物性等を表３に示した。
【００６２】
＜実施例１＞
紙料４を用いてオントップ式長網抄紙機で抄紙した基紙の両面に、抄紙機乾燥ゾーンの中間に設けられているゲートロール塗工装置を用いて塗工液１を片面当たり６．５ｇ／ｍ２塗布して塗工紙を製造した後、スーパーカレンダーにより表面平滑化処理して本発明のオフセット印刷用塗工紙とした。塗布前の基紙および塗工紙の物性等は表３に示した。
【００６３】
＜実施例２＞
紙料４を用いて基紙の坪量を下げた以外は実施例１と同様にして塗工紙を製造し、スーパーカレンダーにより表面平滑化処理して本発明のオフセット印刷用塗工紙とした。塗布前の基紙および塗工紙の物性等は表３に示した。
【００６４】
＜比較例４＞
紙料５を用いて抄紙した原紙に、さらにアルキルケテンダイマー系サイズ剤（商品名サイズパインＫ−９０３、荒川化学工業）をテスト用サイズプレス装置で原紙に対し０．２５％塗布してサイズ度を高めた比較例４の基紙を作製した。得られた基紙の両面に、塗工液１を用いて、テスト用ブレードコーターで片面当たり５ｇ／ｍ２塗布して塗工紙を製造し、テスト用スーパーカレンダーにより表面平滑化処理して印刷用塗工紙とした。比較例４の基紙および塗工紙の物性等を表３に示した。
【００６５】
＜比較例５＞
紙料５を用いて抄紙した原紙に、さらにスチレン系表面サイズ剤（商品名ポリマロン３６０、荒川化学工業）をテスト用サイズプレス装置で原紙に対し０．５％塗布してサイズ度を高めた比較例４の基紙を作製した。得られた基紙の両面に、塗工液１を用いて、テスト用ブレードコーターで片面当たり５ｇ／ｍ２塗布して塗工紙を製造し、テスト用スーパーカレンダーにより表面平滑化処理して印刷用塗工紙とした。比較例５の基紙および塗工紙の物性等を表３に示した。
【００６６】
＜実施例３＞
坪量以外は比較例５とほぼ同様に、紙料５を抄紙した原紙にさらにスチレン系表面サイズ剤（商品名ポリマロン３６０、荒川化学工業）を、テスト用サイズプレス装置で原紙に対し０．５％塗布してサイズ度を高めた基紙の両面に、塗工液１を用いて、テスト用ブレードコーターで片面当たり８ｇ／ｍ２塗布して塗工紙を製造し、テスト用スーパーカレンダーにより表面平滑化処理して本発明のオフセット印刷用塗工紙とした。基紙および塗工紙の物性等は表３に示した。
【００６７】
＜比較例６＞
紙料５を用いて抄紙した基紙の両面に、塗工液２を片面当たり５ｇ／ｍ２塗布して塗工紙を製造し、次に、スーパーカレンダーにより表面平滑化処理して塗工層にサイズ剤が添加された印刷用塗工紙を製造した。塗布前の基紙および塗工紙の物性等を表３に示した。
【００６８】
【表３】
2005256237.tif 000004
【００６９】
比較例１〜３は、サイズ剤が内添された基紙の最大細孔径、表面接触角の両方および表面接触角だけが適切な範囲から外れた例であって、塗工層の塗布量が少なくても適切な場合も、ともに良好なインクジェット印刷適性は得られない。また、比較例４、５は、サイズ剤が内添および外添された基紙に塗布された塗工紙の場合で、比較例４は最大細孔径については適切であるが、表面接触角が適切な範囲より小さい基紙を用いると、比較例１〜３と同様、水性インクが基紙に浸透し裏面まで到達して裏ヌケが発生し、比較例５は、基紙の最大細孔径、表面接触角の両方が適切な範囲の基紙を用いても、塗布量が適切な範囲より少ないと裏ヌケは発生しないが、水性インクの浸透不良によって印字濃度は高いものの濃度ムラが発生し、印字品質が低下してやはり良好なインクジェット印刷適性は得られないことを示している。比較例６は、最大細孔径は適切な範囲に入っているものの表面接触角の小さい基紙に、塗工液にサイズ剤を添加して高い表面接触角を示す塗工層を形成した例で、水性インクの浸透不良が発生し、印字の濃度ムラが比較例５よりも著しく劣る評価となった例を示す。
【００７０】
実施例１、２は、叩解処理の進んだパルプを用い、サイズ剤の内添によって最大細孔径と表面接触角が適切な基紙に、適切な組成の塗工液を適切な塗布量の塗工層を形成したことによって、優れたオフセット印刷適性とともに良好なインクジェット適性を達成している。実施例３は、叩解処理の進んだパルプを用い、サイズ剤の内添と外添を併用したことによって基紙の最大細孔径と表面接触角を適切な範囲としたことによって、優れたオフセット印刷適性と良好なインクジェット適性を達成している例を示している。